СПОСОБ ПОЛУЧЕНИЯ НАПОЛНИТЕЛЯ НА ОСНОВЕ ГИАЛУРОНОВОЙ КИСЛОТЫ, ВКЛЮЧАЮЩИЙ СТАДИЮ НЕЙТРАЛИЗАЦИИ

1. Способ получения наполнителя на основе гиалуроновой кислоты, включающий следующие стадии
А) сшивание гиалуроновой кислоты путем смешивания в реакторе следующих компонентов: воды, гиалуроновой кислоты (НА), раствора гидроксида щелочного металла, сшивающего агента, выбранного из диглицидилового эфира полиэтиленгликоля (PEG DE), диглицидилового эфира полипропиленгликоля (PPG DE) и диглицидилового эфира политетраметиленгликоля, причем время смешивания составляет от 10 до 40 минут;
В) стадию нейтрализации, на которой гель сшитой НА, полученный на стадии А), приводят в контакт с нейтрализующим раствором, включающим следующие компоненты: воду, хлороводородную кислоту HCl, буфер, лидокаин или его производные в качестве анестетика.
2. Способ по п. 1, отличающийся тем, что на указанной стадии сшивания А) реакционную смесь подвергают ультразвуковой обработке в течение периода от 5 до 15 минут.
3. Способ по любому из предшествующих пунктов, отличающийся тем, что указанную ультразвуковую обработку выполняют с помощью звуковых волн с частотой от 40 до 60 кГц.
4. Способ по любому из предшествующих пунктов, отличающийся тем, что по окончании указанной стадии сшивания А) гиалуроновую кислоту получают в форме геля с рН от 10 до 14.
5. Способ по любому из предшествующих пунктов, отличающийся тем, что на указанной стадии В) массовый процент (мас./мас.) отдельных компонентов относительно общей массы нейтрализующего раствора является следующим:
от 78 до 98% воды;
от 4 до 25% хлороводородной кислоты;
от 0,1 до 1,5% буфера;
до 1,5 мас. % лидокаина или его производных.
6. Способ по любому из предшествующих пунктов, отличающийся тем, что указанный анестетик, используемый на стадии нейтрализации В), представляет собой гидрохлорид лидокаина.
7. Способ по любому из предшествующих пунктов, отличающийся тем, что указанный буфер на стадии В) выбирают из фосфорной кислоты, фосфата калия, фосфата натрия.
8. Способ по любому из предшествующих пунктов, отличающийся тем, что указанный нейтрализующий раствор на стадии В) также включает глицин и/или пролин до общего массового процента (мас./мас.) относительно общей массы раствора ниже 1%.
9. Способ по любому из предшествующих пунктов, отличающийся тем, что наполнитель гидрогель сшитой НА, полученный на стадии В), подвергают контролю на рН для того, чтобы убедится, что величина рН находится в интервале от 6,5 до 7,5.
10. Способ по любому из предшествующих пунктов, отличающийся тем, что после проверки рН указанный наполнитель гидрогель гиалуроновой кислоты вводят в картриджи для шприцов для инъекции, которые подвергают стерилизации в автоклаве при 121°С в течение 16 минут.